(57)【特許請求の範囲】
【請求項１】
形状が板状体を成す芯材が、石膏を主体とし、前記石膏にその長さが１／８〜１／４インチの範囲にあるガラス繊維と澱粉とが配合されて形成され、
前記ガラス繊維の配合量が、前記石膏１００重量部当たり０．３〜５重量部であり、
前記澱粉の配合量が、前記石膏１００重量部当たり０．３〜５重量部であり、
前記芯材の表裏面に石膏ボード用原紙が接着されており、
その比重を０．８〜１．１の範囲内に納め、
且つ、ＡＳＴＭ  Ｄ１０３７に定める方法で測定した釘側面抵抗値が少なくとも１００ｋｇｆであることを特徴とする面内強度の向上した耐力壁に適する石膏ボード。
【請求項２】
前記芯材が、さらに、酢酸ビニル系樹脂が配合されて形成されている請求項１に記載の面内強度の向上した耐力壁に適する石膏ボード。
【請求項３】
前記芯材が、さらに、前記酢酸ビニル系樹脂と防水剤とが配合されて形成されている請求項１に記載の面内強度の向上した耐力壁に適する石膏ボード。
【請求項４】
前記澱粉が、エーテル化澱粉である請求項１〜３の何れか１項に記載の面内強度の向上した耐力壁に適する石膏ボード。
【請求項５】
前記酢酸ビニル系樹脂の配合量が、前記石膏１００重量部当たり、０．１〜５重量部である請求項２又は３に記載の面内強度の向上した耐力壁に適する石膏ボード。
【請求項６】
前記防水剤の配合量が、前記石膏１００重量部当たり０．１〜５重量部である請求項３に記載の面内強度の向上した耐力壁に適する石膏ボード。
【請求項７】
前記比重を１．０〜１．１の範囲内に納めた請求項１〜６の何れか１項に記載の面内強度の向上した耐力壁に適する石膏ボード。
【請求項８】
前記ガラス繊維と前記澱粉の配合比が１：１である請求項１〜７の何れか１項に記載の面内強度の向上した耐力壁に適する石膏ボード。
【請求項９】
形状が板状体を成す芯材が、石膏を主体とし、前記石膏に、その長さが１／８〜２インチの範囲にあるガラス繊維と澱粉とが配合されて形成されており、
前記ガラス繊維の配合量が、前記石膏１００重量部当たり０．３〜５重量部であり、
前記澱粉の配合量が、前記石膏１００重量部当たり０．３〜５重量部であり、
前記芯材の表裏面下の少なくとも一方に布状又はネット状のガラス繊維製部材が埋設されており、
その比重を０．８〜１．１の範囲内に納め、
且つ、ＡＳＴＭ  Ｄ１０３７に定める方法で測定した釘側面抵抗値が少なくとも１００ｋｇｆであることを特徴とする面内強度の向上した耐力壁に適する石膏板。
【請求項１０】
前記ガラス繊維製部材が、表層の石膏層の厚みが少なくとも０．５ｍｍになるように埋設されている請求項９に記載の面内強度の向上した耐力壁に適する石膏板。
【請求項１１】
前記芯材が、さらに、酢酸ビニル系樹脂が配合されて形成されている請求項９又は１０に記載の面内強度の向上した耐力壁に適する石膏板。
【請求項１２】
前記芯材が、さらに、防水剤が配合されて形成されている請求項９又は１０に記載の面内強度の向上した耐力壁に適する石膏板。
【請求項１３】
前記澱粉が、エーテル化澱粉である請求項９〜１２の何れか１項に記載の面内強度の向上した耐力壁に適する石膏板。
【請求項１４】
前記酢酸ビニル系樹脂の配合量が、前記石膏１００重量部当たり、０．１〜５重量部である請求項１１に記載の面内強度の向上した耐力壁に適する石膏板。
【請求項１５】
前記防水剤の配合量が、前記石膏１００重量部当たり０．１〜５重量部である請求項１２に記載の面内強度の向上した耐力壁に適する石膏板。
【請求項１６】
前記ガラス繊維と前記澱粉の配合比が１：１である請求項９〜１５の何れか１項に記載の面内強度の向上した耐力壁に適する石膏板。
【発明の詳細な説明】
【技術分野】
【０００１】
本発明は、建築物の壁面に用いられる内装用の面材に関し、詳しくは、内装用の面材としての強度、特に面内剪断剛性（以下、面内強度という）の向上した耐力壁に適する石膏系建材（石膏ボード及び石膏板）に関する。
【背景技術】
【０００２】
我が国は、山岳地帯が大半を占め平野部が少なく、政治・経済・交通手段等における利便性から、建築物は平野部に集中している。
また、我が国は、世界でも有数の地震国であるが、建築物の耐震構造や工法等の開発が進められ、オフィスやホテル等の建築物はそれぞれ高層化されている。
【０００３】
また、戸建て住宅においても、近年では、建設省から木造３階建てが認められ、特に、都市部において、木造３階建て住宅が急激に増加する傾向にある。この木造３階建ての住宅においては、該住宅の耐震性を向上させる手段として、住宅を構成する壁を耐力壁にすることが図られており、これに適する内装用の面材の開発が進められている。また、この耐震性の内装用面材の開発においては、平成７年の阪神淡路大震災を経験して以来、特に、防耐火性を伴うことの重要性が再認識され、木造３階建て住宅にあっては、耐震性と防耐火性に対する要求がますます高まる一方であり、その面材の開発は人々の関心の的になっている。
尚、耐力壁の強度を向上させる内装用の面材は、木造３階建て住宅への使用に限らず、高層建築物においても、その使用は、耐震構造上、有用であることは勿論である。
【０００４】
一方、石膏系建材（石膏ボード及び石膏板）、特に石膏ボードは、防耐火性に優れた建材であることがよく知られており、さらに、石膏ボードは、他の性状として、寸法安定性、施工性、経済性及び居住性等の優れた性能を合わせ持つので、建築物の内装用面材として、一般住宅やオフィス等のビルの内装下地材として広く使われている。
また、石膏ボードの内装用の面材としての強度は、耐力壁に使用する面材としての強度を表す壁倍率が、木造住宅の枠組み工法では「１．５」、軸組工法では「１．０」と、建設省からそれぞれ認定されている。
【先行技術文献】
【特許文献】
【０００５】
【特許文献１】特開平０３−０８３６１１号公報
【発明の概要】
【発明が解決しようとする課題】
【０００６】
しかしながら、より大きな強度を必要とする木造３階建て住宅等では、石膏ボードに認定された前記の壁倍率（面材の面内強度が大きいほど大）では不足で、さらなる大きな壁倍率、すなわち、大きな面内強度を有する石膏系建材が求められている。また、一般に、石膏系建材は表面硬度が低く、これを使用した壁面は物等が当って傷がつき易いといった欠点があった。
【０００７】
その点、従来から使用されている建材の一つに、構造用合板がある。この構造用合板は、石膏系建材と比べ、強度的な面では耐力壁に適した面材ではあるが、防耐火性に劣るという致命的な欠陥を有し、これと共に、この構造用合板には、製造に使用される接着剤に起因する目の痛みや頭痛を誘発する揮発性物質が存在し、住環境上、問題になっている。
【０００８】
また、石膏系を除く他の無機質系建材においても、耐力壁を構成する面材として開発され市販されているものがないことはないが（例えば、ダイライト）、面材の価格や多額の内装仕上げ費用を要するという問題があり、市場の要求に充分に応えているとは言い難いのが現状である。
【０００９】
したがって、本発明の目的は、石膏系建材（石膏ボード及び石膏板）が有する、防耐火性、施工性、寸法安定性、経済性及び居住性等の優れた性能を保持しつつ、有害な揮発性物質を発生させることなく、耐力壁用の面材としての面内強度の向上した石膏系建材（石膏ボード及び石膏板）、特に、表面硬度を高めた内装用の石膏系建材（石膏ボード及び石膏板）を提供することである。
【課題を解決するための手段】
【００１０】
上記目的は以下の本発明によって達成される。
【００１１】
すなわち、本発明は、形状が板状体を成す芯材が、石膏を主体とし、前記石膏にその長さが１／８〜１／４インチの範囲にあるガラス繊維と澱粉とが配合されて形成され、前記ガラス繊維の配合量が、前記石膏１００重量部当たり０．３〜５重量部であり、前記澱粉の配合量が、前記石膏１００重量部当たり０．３〜５重量部であり、前記芯材の表裏面に石膏ボード用原紙が接着されており、その比重を０．８〜１．１の範囲内に納め、且つ、ＡＳＴＭ  Ｄ１０３７に定める方法で測定した釘側面抵抗値が少なくとも１００ｋｇｆであることを特徴とする面内強度の向上した耐力壁に適する石膏ボードを提供する。
【００１２】
また、本発明は、形状が板状体を成す芯材が、石膏を主体とし、前記石膏に、その長さが１／８〜２インチの範囲にあるガラス繊維と澱粉とが配合されて形成されており、前記ガラス繊維の配合量が、前記石膏１００重量部当たり０．３〜５重量部であり、前記澱粉の配合量が、前記石膏１００重量部当たり０．３〜５重量部であり、前記芯材の表裏面下の少なくとも一方に布状又はネット状のガラス繊維製部材が埋設されており、その比重を０．８〜１．１の範囲内に納め、且つ、ＡＳＴＭ  Ｄ１０３７に定める方法で測定した釘側面抵抗値が少なくとも１００ｋｇｆであることを特徴とする面内強度の向上した耐力壁に適する石膏板を提供する。
【発明の効果】
【００１３】
本発明によれば、石膏系建材（石膏ボード及び石膏板）が有する、防耐火性、施工性、寸法安定性、経済性及び居住性等の優れた性能を保持しつつ、有害な揮発性物質を発生させることなく、耐力壁用の面材としての面内強度の向上した石膏系建材、特に、表面硬度を高めた内装用の石膏系建材（石膏ボード及び石膏板）が得られる。
【図面の簡単な説明】
【００１４】
【図１】芯材からなる参考発明の石膏系建材の横断面図。
【図２】芯材の表裏面のそれぞれに石膏ボード用原紙が接着された第１発明の石膏ボードの横断面図。
【図３】芯材の表裏面下のそれぞれにガラス繊維製部材が埋設された第２発明の石膏板の横断の一部を示す横断面図。
【発明を実施するための形態】
【００１５】
次に実施の形態を挙げて本発明（第１発明及び第２発明）をさらに詳細に説明する。
上記参考発明の耐力壁に適する石膏系建材は、図１にその横断を図解的に示すように、形状が板状体を成す芯材１が、石膏を主体とし、該石膏にガラス繊維と澱粉とが配合されて形成されている。
また、第１発明の耐力壁に適する石膏ボードは、図２にその横断を図解的に示すように、形状が板状体を成す芯材１が、石膏を主体とし、該石膏にガラス繊維と澱粉とが配合されて形成され、且つ該芯材１の表裏面に石膏ボード用原紙２が接着されている。
【００１６】
さらに、第２発明の耐力壁に適する石膏板は、図３にその横断の一部を図解的に示すように、形状が板状体を成す芯材１が、石膏を主体とし、該石膏にガラス繊維と澱粉とが配合されて形成され、且つ該芯材１の表裏面下の少なくとも一方（図では芯材１の表裏面下のそれぞれ）に、ガラス繊維製部材２'が埋設されている。
【００１７】
上記の参考発明の石膏系建材とは、芯材１が上記配合で形成された板状体の表裏面に、石膏ボード用原紙を積層しない、または芯材中にガラス繊維製部材を埋設しない単なる石膏板を云い、その比重は０．６〜１．３、好ましくは０．８〜１．１である。
【００１８】
また、上記の第１発明の石膏ボードとは、両面石膏ボード用原紙張繊維混入硬質石膏板等を云い、両面石膏ボード用原紙張繊維混入硬質石膏板は、芯材１が上記の配合で形成された板状体の表裏面に石膏ボード用原紙２が接着した構造を成し、その比重は０．６〜１．３、好ましくは０．８〜１．１である。
【００１９】
また、第２発明の石膏板とは、形状が板状体を成す芯材１が上記の配合で形成され、この芯材の表裏面下の少なくとも一方（図では両方）にガラス繊維製部材２'が埋設された構造の、いわゆるガラス繊維製部材入り石膏板を云い、その比重は０．６〜１．３であり、好ましくは０．８〜１．１である。そして、そのガラス繊維製部材の埋設位置は特に限定されないが、表層の石膏層の厚みが少なくとも約０．５ｍｍになるように埋設すると、石膏板の表面は石膏層で覆われた美麗なものとなる。
尚、石膏ボード及び石膏板のそれぞれの比重は、各面材の面内強度を向上させるうえで、上記記載のそれぞれの範囲内に納めることが肝要である。
【００２０】
また、石膏ボード及び石膏板の各製造は、石膏ボードにおいては、公知の石膏ボード製造用の設備を用いて行うことができ、石膏ボードは、それぞれ配合される上記物質（ただし、石膏にあっては焼石膏を使用する）に、水を添加し混合して得られる石膏スラリーを、上下の前記石膏ボード用原紙２の間に流し込み、上下にロールを配した成型機で所定の厚さと幅の板状に連続成形して搬送し、硬化後に粗切断し、次いで、乾燥工程に導き乾燥後に製品寸法に切断して得られる。その点、芯材のみでなる石膏板（ガラス繊維製部材入り石膏板）の製造は、成型機を石膏ボードの製造における成型機と異にするが、他は石膏ボードの製造と同様である。それに使用する成型機として、特公昭６３−６５４８２号公報に開示された上下に配した成型ベルトを用いる設備を例示できる。
【００２１】
さらに、石膏ボード及び石膏板のそれぞれの軽量化を図るために、公知の泡剤や発泡させたシラスバルーン及びパーライト等の軽量骨材を適宜必要に応じて配合させることができる。
【００２２】
また、石膏ボード及び石膏板の強度を補強するために、古紙やその他のパルプ繊維を配合させることや、他の性状を向上させるために行う配合は公知の石膏ボードと同様に手当てすることができる。
【００２３】
また、上記それぞれ配合されるガラス繊維は、石膏ボード及び石膏板の面内強度を向上させ、その配合量は、石膏１００重量部当りあたり０．３〜５重量部であり、好ましくは０．５〜３重量部である。尚、０．３重量部未満では石膏系建材の面内強度の向上は少なく、５重量部を越えると、芯材中におけるガラス繊維の分散状態が悪くなるばかりでなく、焼石膏等との混練中に、トラブルが発生し連続して石膏ボード及び石膏板を生産することができなくなるからである。そして、石膏ボード及び石膏板の面内強度を好ましく向上させ、且つ連続して生産するためには、配合されるガラス繊維の形状は、径が５〜２５μｍ、長さが１／８〜２インチであり、好ましくは、径が７〜１３μｍ、長さが１／８〜１インチである。尚、ガラス繊維の分散性をよくするために、予め該繊維の表面を焼石膏で覆っておくことができる。
【００２４】
さらに、上記配合される澱粉は、石膏ボード及び石膏板のそれぞれの面内強度が向上するのを助長するばかりでなく、ガラス繊維の存在によるその働きと相まって、石膏ボード及び石膏板の面内強度をさらに向上させる。その澱粉の配合量は、石膏１００重量部当り、０．３〜５重量部であり、好ましくは０．５〜３重量部である。そして、配合する澱粉の種類は特に限定されず、また、その酸処理（澱粉のα化）の有無を問わず使用できるが、エーテル化澱粉を使用することが、面内強度を向上させる上で好都合である。尚、相乗効果が得られる好適な澱粉とガラス繊維の配合比は約１：１（重量比）である。
【００２５】
また、石膏ボード及び石膏板のそれぞれの表面硬度を向上させるために、公知の酢酸ビニル系樹脂を配合できる。その配合量は、石膏１００重量部当り０．１〜５重量部であり、好ましくは０．３〜２重量部である。尚、０．１重量部未満では効果がなく、５重量部を越えると経済的でないからである。
【００２６】
また、石膏ボード及び石膏板のそれぞれの防水性を向上させるために、パラフィン系又はシリコン系等の公知の防水剤を使用できる。その配合量は、石膏１００重量部当り０．１〜５重量部であり、好ましくは０．３〜３．５重量部である。特に防水剤が配合された石膏ボード及び石膏板は、台所、洗面所及び風呂場等の水回りの耐力壁を構成する面材として使用すると、該石膏ボード及び石膏板がはっ水性を発揮するので、吸湿による面内強度が低下せず、特に、水回り用の好適な材料となる。
【実施例】
【００２７】
次に実施例を挙げて本発明（第１発明及び第２発明）をさらに具体的に説明する。
Ｉ．石膏ボードについて、
（例１〜６）
常用されている石膏ボードの製造設備を用い、図２に示される石膏ボードＢを構成する芯材１が、下記の表１に示される配合になるように、焼石膏に、径及び長さのそれぞれが９μｍ及び１／４インチである日本電気硝子社製のガラス繊維（商品名Ｅ−ＣＨＯＰ）及び日本コーンスターチ社製の澱粉（商品名ナガラＢ）を添加し水と混合して石膏スラリーを得、米坪２２０ｇ／ｍ2の石膏ボード用原紙２を用いて、常法により、厚さ１２．５ｍｍ、幅９１０ｍｍ及び長さ１８２０ｍｍの比重が１である６種類の石膏ボードＢを得た。尚、例６が本発明（第１発明）に相当し、他は比較例である。
【００２８】
0005642948.tif 000002
【００２９】
II．石膏板について、
（例７〜１３）
常用されている石膏ボードの製造設備における成型機の代わりに、前記特公昭６３−６５４８２号公報に開示された上下に配した成型ベルトを用い、図３に示されるガラス繊維製部材入り石膏板Ｃを構成する芯材１が、下記の表２に示される配合になるように、例１〜６と同様にして石膏スラリーを得、ガラス繊維製部材としてオリベスト社製のガラスメッシュ２'を用いて、常法により、厚さ１２．５ｍｍ、幅９１０ｍｍ及び長さ１８２０ｍｍの比重が１である６種類のガラス繊維製部材入り石膏板Ｃを得た。尚、焼石膏に配合するガラス繊維及び澱粉は例２〜６のときと同様のものを使用し、また、酢酸ビニル系樹脂はクラリアントポリマー社製の商品名モビニールを使用した。尚、例１２及び例１３が本発明（第２発明）に相当し、他は比較例である。
【００３０】
0005642948.tif 000003
【００３１】
III．石膏ボード及び石膏板の評価（面内強度と表面硬度）
（ａ）例１〜６で得られた各石膏ボード
・面内強度
石膏ボードの面内強度の評価として、一般に、釘側面抵抗値が採用されていることから、例１〜６で得られたそれぞれの石膏ボードについて、気乾条件で釘側面抵抗を測定した。その測定方法は、ＡＳＴＭ  Ｄ１０３７に定める方法に準じて行った。測定結果を表３に示す。
・表面硬度
石膏ボードの表層が石膏ボード用原紙であることから、省略した。
【００３２】
0005642948.tif 000004
【００３３】
（ｂ）例７〜１３で得られた各ガラス繊維製部材入り石膏板
・面内強度
例７〜１３で得られたそれぞれのガラス繊維製部材入り石膏板について、上記（ａ）と同様にして釘側面抵抗を測定した。
・表面硬度
各石膏板の表面性の評価として、ＪＩＳ  Ａ６９０４「せっこうプラスター」に定める硬度試験に準じて行った。
測定結果を表４に示す。
【００３４】
0005642948.tif 000005
【００３５】
尚、例１〜１３で得られたそれぞれの石膏ボードとガラス繊維製部材入り石膏板は、いずれも有害な揮発性物質の発生はなかった。
【産業上の利用可能性】
【００３６】
本発明（第１発明及び第２発明）によれば、石膏系建材（石膏ボード及び石膏板）が有する、防耐火性、施工性、寸法安定性、経済性及び居住性等の優れた性能を保持しつつ、有害な揮発性物質を発生させることなく、耐力壁用の面材としての面内強度の向上した石膏系建材、特に、表面硬度を高めた内装用の石膏系建材（石膏ボード及び石膏板）が得られる。
【符号の説明】
【００３７】
Ａ：芯材からなる参考発明の石膏系建材
Ｂ：芯材の表裏面のそれぞれに石膏ボード用原紙が接着された第１発明の石膏ボード
Ｃ：芯材の表裏面下のそれぞれにガラス繊維製部材が埋設された第２発明の石膏板
１：芯材
２：石膏ボード用原紙
２'：ガラス繊維製部材
【図１】
0005642948.tif 000006
【図２】
0005642948.tif 000007
【図３】
0005642948.tif 000008